ЭЛЕКТРОД ДЛЯ ИСПОЛЬЗОВАНИЯ С ЭЛЕКТРОЛИТИЧЕСКИМИ КОНДЕНСАТОРАМИ С ДВОЙНЫМ ЭЛЕКТРИЧЕСКИМ СЛОЕМ, ИМЕЮЩИМИ ВЫСОКИЕ УДЕЛЬНЫЕ ПАРАМЕТРЫ

1. Электрод для использования в электролитическом конденсаторе с двойным электрическим слоем, причем электрод на основе пористых неметаллических проводящих материалов с проводимостью p-типа, содержащий:
16
-3
материал электрода, имеющий концентрацию дырок в стенках его пор не менее чем 1·10 на см; и
активный материал электрода, содержащий атомы примеси, которые являются акцепторами, и атомы примеси, которые являются донорами;
причем активный материал также включает в себя собственные дефекты решетки, которые являются акцепторами.
2. Электрод по п.1, в котором упомянутый конденсатор предназначен для использования с водным или органическим электролитом.
3. Электрод по п.1, дополнительно содержащий полимерный связующий материал.
18
21
-3
4. Электрод по п.1, в котором концентрация дырок в стенках пор электродного материала находится в диапазоне приблизительно от 5·10 до приблизительно 2·10 на см.
2
5. Электрод по п.1, в котором удельная площадь поверхности материала электрода находится в диапазоне приблизительно от 600 и приблизительно до 2,500 м/г.
6. Электрод по п.1, в котором материал электрода содержит бор в количестве приблизительно от 0,08 и приблизительно до 2,5%.
7. Электрод по п.1, в котором материал электрода содержит азот в количестве приблизительно от 0,1 и приблизительно до 5,0%.
8. Электрод по п.1, в котором материал электрода содержит кремний в количестве приблизительно от 0,001 и приблизительно до 0,2%.
9. Электрод по п.1, в котором материал электрода легирован с использованием теплового, ионного или электролитического способа.
10. Электрод по п.1, в котором материал электрода подвергается химической, электролитической и/или тепловой обработке.
11. Электрод по п.1, в котором легирование материала электрода выполняется посредством добавления легирующих примесей в исходное вещество электрода для синтеза активного материала до тех пор, пока не произойдут процессы его карбонизации и активации.
12. Электрод по п.1, в котором материал электрода подвергается облучению высокоэнергетическими частицами или квантами.
2
2
13. Электрод по п.1, в котором активный материал изготавливается из пористых неметаллических проводящих материалов, выбранных из группы, состоящей из SiC, Si, окисей титана, TiC, TiCN, TiN, MoN, RuO, SnO, углерода, фуллеренов, углеродных наночастиц, углеродных нанотрубок и алмаза, в различных смесях или комбинациях и в различных пропорциях.
14. Электрод по п.13, дополнительно содержащий полимерный связующий материал.
16
21
-3
15. Электрод по п.13, в котором концентрация дырок в стенках пор материала электрода находится в диапазоне приблизительно от 1·10 и приблизительно до 5·10 на см.
16. Электрод для использования в электролитическом конденсаторе с двойным электрическим слоем, причем электрод на основе пористых неметаллических проводящих материалов с проводимостью p-типа, содержащий:
16
-3
2
материал электрода, имеющий концентрацию дырок в стенках его пор не менее чем 1·10 на см и удельную площадь приблизительно от 600 до приблизительно 2,500 м/г;
полимерное связующее вещество; и
активный материал электрода, легированный, по меньшей мере, бором;
причем активный материал также включает в себя собственные дефекты решетки, которые являются акцепторами.
17. Электрод по п.16, в котором упомянутый конденсатор предназначен для использования с водным или органическим электролитом.
18. Электрод по п.16, дополнительно содержащий полимерный связующий материал.
18
21
-3
19. Электрод по п.16, в котором концентрация дырок в стенках пор материала электрода находится в диапазоне приблизительно от 5·10 и приблизительно до 2·10 на см.
20. Электрод по п.16, в котором материал электрода содержит бор в количестве приблизительно от 0,08 и приблизительно до 2,5%.
21. Электрод по п.16, в котором материал электрода дополнительно содержит азот в количестве приблизительно от 0,1 и приблизительно до 5,0%.
22. Электрод по п.16, в котором материал электрода дополнительно содержит кремний в количестве приблизительно от 0,001 и приблизительно до 0,2%.
23. Электрод по п.16, в котором материал электрода легирован с использованием теплового, ионного или электролитического способа.
24. Электрод для использования в электролитическом конденсаторе с двойным электрическим слоем, причем электрод на основе пористых неметаллических проводящих материалов с проводимостью p-типа, содержащий:
16
-3
2
материал электрода, имеющий концентрацию дырок в стенках его пор не менее чем 1·10 на см и удельную площадь приблизительно от 600 и приблизительно до 2,500 м/г;
полимерное связующее вещество; и
активный материал электрода, легированный присадкой, выбранной из группы, состоящей из бора, азота, фосфора, кремния и различных их комбинаций;
причем активный материал также включает в себя собственные дефекты решетки, которые являются акцепторами.
25. Электрод по п.16, в котором материал электрода легирован с использованием теплового, ионного или электролитического способа.